(57)【要約】【課題】第４級アンモニウム塩、及び、ピリチオン又はその金属塩化合物を含有する殺生物剤を低コストで提供する。【解決手段】第４級アンモニウム塩化合物とピリチオン又はその金属塩化合物とを含有する殺生物剤とする。前記第４級アンモニウム塩化合物は、好ましくは、ジデシルジメチルアンモニウムクロライド、Ｎ，Ｎ−ジデシル−Ｎ−メチルポリオキシエチルアンモニウムプロピオネート、及び、ジデシルジメチルアンモニウムカーボネートから選ばれる少なくとも１種の化合物である。前記ピリチオン金属塩化合物は、好ましくは、ナトリウムピリチオン、亜鉛ピリチオン、及び、銅ピリチオンから選ばれる少なくとも１種の化合物である。【選択図】なし【特許請求の範囲】
【請求項１】
第４級アンモニウム塩化合物とピリチオン又はその金属塩化合物とを含有することを特徴とする殺生物剤。
【請求項２】
前記第４級アンモニウム塩化合物が、ジデシルジメチルアンモニウムクロライド、Ｎ，Ｎ−ジデシル−Ｎ−メチルポリオキシエチルアンモニウムプロピオネート、及び、ジデシルジメチルアンモニウムカーボネートから選ばれる少なくとも１種の化合物であることを特徴とする請求項１に記載の殺生物剤。
【請求項３】
前記ピリチオン金属塩化合物が、ナトリウムピリチオン、亜鉛ピリチオン、及び、銅ピリチオンから選ばれる少なくとも１種の化合物であることを特徴とする請求項１又は２に記載の殺生物剤。
【請求項４】
前記第４級アンモニウム塩化合物０．２〜１．６０重量％と前記ピリチオン又はその金属塩化合物０．０５〜２重量％とを含有することを特徴とする請求項１〜３のいずれか１項に記載の殺生物剤。
【請求項５】
前記第４級アンモニウム塩化合物１．６〜２０重量％と前記ピリチオン又はその金属塩化合物０．５〜１０重量％とを含有することを特徴とする請求項１〜３のいずれか１項に記載の殺生物剤。
【発明の詳細な説明】
【技術分野】
【０００１】
本発明は、木材劣化を引き起こす生物から木材を保護する殺生物剤に関し、さらに詳しくは、オオウズラタケ、カワラタケ等の微生物やシロアリ等の害虫から木材を保護するのに有用な第４級アンモニウム塩を含有する殺生物剤に関する。
【背景技術】
【０００２】
従来、木材防腐剤として、第４級アンモニウム塩（特許文献１，２を参照。）が提案されている。しかしながら、これらの第４級アンモニウム塩は、水に溶けやすいので、注入等によって処理された木材から流出し易く、そのために、これらの第４級アンモニウム塩を単独で木材防腐剤として使用する場合には、高濃度で使用しなければ防腐効果の持続性が得られず、よって、これらの第４級アンモニウム塩を単独で用いた木材防腐剤の製造コストは、高くなってしまう、という問題があった。
【０００３】
また、薬液吐出装置及び薬液吐出方法に係わる発明において、防腐防カビ防藻剤として、ピリチオン系化合物（特許文献３を参照。）が挙げられているが、ピリチオン又はその金属塩化合物は、防腐効果が十分でない、という問題があったので、従来において、ピリチオン又はその金属塩化合物が木材保存剤として、実用化された例はない。
【先行技術文献】
【特許文献】
【０００４】
【特許文献１】特開昭６３−６４７０１号公報
【特許文献２】特開昭６３−７１３０３号公報
【特許文献３】特開２００９−１７２５３３号公報
【発明の概要】
【発明が解決しようとする課題】
【０００５】
本発明は、かかる問題を解決することを目的としている。
【０００６】
即ち、本発明は、第４級アンモニウム塩の含有率が低くても木材防腐防蟻効果の向上させた殺生物剤を低コストで提供することを目的としている。
【０００７】
本発明者は、第４級アンモニウム塩の含有率が低い殺生物剤の木材防腐防蟻効果を向上さる実験を続けているうちに、第４級アンモニウム塩の含有率が低い殺生物剤にピリチオン又はその金属塩化合物を含有させたところ、第４級アンモニウム塩の含有率が低くても木材防腐防蟻効果の向上させた殺生物剤を低コストで提供できることを見出して本発明を完成するに至った。
【課題を解決するための手段】
【０００８】
即ち、請求項１に記載された発明は、上記目的を達成するために、第４級アンモニウム塩化合物とピリチオン又はその金属塩化合物とを含有することを特徴とする殺生物剤である。
【０００９】
請求項２に記載された発明は、請求項１に記載された発明において、前記第４級アンモニウム塩化合物が、ジデシルジメチルアンモニウムクロライド、Ｎ，Ｎ−ジデシル−Ｎ−メチルポリオキシエチルアンモニウムプロピオネート、及び、ジデシルジメチルアンモニウムカーボネートから選ばれる少なくとも１種の化合物であることを特徴とするものである。
【００１０】
請求項３に記載された発明は、請求項１又は２に記載された発明において、前記ピリチオン金属塩化合物が、ナトリウムピリチオン、亜鉛ピリチオン、及び、銅ピリチオンから選ばれる少なくとも１種の化合物であることを特徴とするものである。
【００１１】
請求項４に記載された発明は、請求項１〜３のいずれか１項に記載された発明において、前記第４級アンモニウム塩化合物０．２〜１．６重量％と前記ピリチオン又はその金属塩化合物０．０５〜２重量％とを含有することを特徴とするものである。
【００１２】
請求項５に記載された発明は、請求項１〜３のいずれか１項に記載された発明において、前記第４級アンモニウム塩化合物１．６〜２０重量％と前記ピリチオン又はその金属塩化合物０．５〜１０重量％とを含有することを特徴とするものである。
【発明の効果】
【００１３】
請求項１，２，３に記載された発明によれば、第４級アンモニウム塩化合物とピリチオン又はその金属塩化合物とを含有しているので、第４級アンモニウム塩の含有率が低くても木材防腐防蟻効果の向上した殺生物剤を低コストで提供することができる。
【００１４】
請求項４に記載された発明によれば、前記第４級アンモニウム塩化合物０．２〜１．６重量％と前記ピリチオン又はその金属塩化合物０．０５〜２重量％とを含有しているので、第４級アンモニウム塩の含有率が０．２〜１．６重量％と低くても、木材の注入処理に好適に適用される木材防腐防蟻効果のいっそう向上した殺生物剤を低コストで提供することができる。
【００１５】
請求項５に記載された発明によれば、前記第４級アンモニウム塩化合物１．６〜２０重量％と前記ピリチオン又はその金属塩化合物０．５〜１０重量％とを含有しているので、第４級アンモニウム塩の含有率が１．６〜２０重量％と低くても、木材の表面処理に好適に適用される木材防腐防蟻効果のいっそう向上した殺生物剤を低コストで提供することができる。
【発明を実施するための形態】
【００１６】
本発明の殺生物剤は、第４級アンモニウム塩化合物とピリチオン又はその金属塩化合物とを含有している。前記第４級アンモニウム塩化合物は、好ましくは、ジデシルジメチルアンモニウムクロライド、Ｎ，Ｎ−ジデシル−Ｎ−メチルポリオキシエチルアンモニウムプロピオネート、及び、ジデシルジメチルアンモニウムカーボネートから選ばれる少なくとも１種の化合物である。そして、前記ピリチオン又はその金属塩化合物は、好ましくは、ナトリウムピリチオン、亜鉛ピリチオン、及び、銅ピリチオンから選ばれる少なくとも１種の化合物である。
【００１７】
このように、第４級アンモニウム塩化合物とピリチオン又はその金属塩化合物とを含有していると、第４級アンモニウム塩の含有率が低くても木材防腐防蟻効果の向上した殺生物剤を低コストで提供することができる。
【００１８】
本発明の殺生物剤は、後述する表１，２に示されているように、好ましくは、前記第４級アンモニウム塩化合物０．２〜１．６重量％と前記ピリチオン又はその金属塩化合物０．０５〜２重量％とを含有している。このように、前記第４級アンモニウム塩化合物０．２〜１．６重量％と前記ピリチオン又はその金属塩化合物０．０５〜２重量％とを含有していると、前記第４級アンモニウム塩の含有率が０．２〜１．６重量％と低くても、木材の注入処理に好適に適用される木材防腐防蟻効果のいっそう向上した殺生物剤を低コストで提供することができる。
【００１９】
また、本発明の殺生物剤は、後述する表３，４に示されているように、好ましくは、前記第４級アンモニウム塩化合物１．６〜２０重量％と前記ピリチオン又はその金属塩化合物０．５〜１０重量％とを含有している。このように、前記第４級アンモニウム塩化合物１．６〜２０重量％と前記ピリチオン又はその金属塩化合物０．５〜１０重量％とを含有していると、第４級アンモニウム塩の含有率が１．６〜２０重量％と低くても、木材の表面処理に好適に適用される木材防腐防蟻効果のいっそう向上した殺生物剤を低コストで提供することができる。
【００２０】
本発明は、第４級アンモニウム塩化合物とピリチオン又はその金属塩化合物とを含有する殺生物剤に関するものであるが、かかる殺生物剤で木材を処理する際に該殺生物剤に添加される溶媒、界面活性剤等の添加剤は、特に限定されるものではない。
【実施例】
【００２１】
（実施例１）
ジデシルジメチルアンモニウムクロライド（以下、「ＤＤＡＣ」という。）０．２重量％、ナトリウムピリチオン１重量％、界面活性剤２重量％及び水９６．８重量％を含有する殺生物剤溶液とした。
【００２２】
（実施例２）
ジデシルジメチルアンモニウムカーボネート（以下、「ＤＤＡ−ＣＡ」という。）０．２重量％、ナトリウムピリチオン１重量％、界面活性剤２重量％及び水９６．８重量％を含有する殺生物剤溶液とした。
【００２３】
（実施例３）
ＤＤＡＣ０．４重量％、ナトリウムピリチオン０．０５重量％、界面活性剤２重量％及び水９７．５５重量％を含有する殺生物剤溶液とした。
【００２４】
（実施例４）
ＤＤＡ−ＣＡ０．４重量％、ナトリウムピリチオン０．０５重量％、界面活性剤２重量％及び水９７．５５重量％を含有する殺生物剤溶液とした。
【００２５】
（実施例５）
ＤＤＡＣ１．６重量％、ナトリウムピリチオン２重量％、界面活性剤２重量％及び水９４．４重量％を含有する殺生物剤溶液とした。
【００２６】
（比較例１）
ＤＤＡＣ０．４重量％及び水９９．６重量％を含有する殺生物剤溶液とした。
【００２７】
（比較例２）
ＤＤＡ−ＣＡ０．４重量％及び水９９．６重量％を含有する殺生物剤溶液とした。
【００２８】
（比較例３）
ＤＤＡＣ１．６重量％及び水９８．４重量％を含有する殺生物剤溶液とした。
【００２９】
（比較例４）
ナトリウムピリチオン１重量％及び水９９重量％を含有する殺生物剤溶液とした。
【００３０】
（比較例５）
ＤＤＡＣ０．１重量％、ナトリウムピリチオン０．０５重量％、界面活性剤２重量％及び水９７．８５重量％を含有する殺生物剤溶液とした。
【００３１】
（比較例６）
ＤＤＡＣ０．２重量％、ナトリウムピリチオン０．０３重量％、界面活性剤２重量％及び水９７．７７重量％を含有する殺生物剤溶液とした。
【００３２】
（比較例７）
（無処理材）
【００３３】
以上、実施例１〜５及び比較例１〜６で得た殺生物剤溶液で注入処理した木材、並びに、比較例７で得た無処理材の防腐防蟻性能試験を行った。この試験は、ＪＩＳ  Ｋ  １５７１に規定された注入処理用防腐防蟻性能試験の室内試験によって行った。
【００３４】
前記ＪＩＳ  Ｋ  １５７１に規定された注入処理用防腐防蟻性能試験の室内試験によって得られた前記防腐性能試験結果及び防蟻性能試験結果は、それぞれ、次の表１及び表２に示される。
【００３５】
【表１】
2011184419.tif 000002
【００３６】
【表２】
2011184419.tif 000003
【００３７】
表１，２からみると、前記実施例１〜５で得たＤＤＡＣ又はＤＤＡ−ＣＡとナトリウムピリチオンとの含有率の低い殺生物剤溶液で注入処理した木材は、いずれも、ＪＩＳ  Ｋ  １５７１に規定されている性能基準値である質量減少率３％以下を満足しているが、比較例１〜４で得たＤＤＡＣ又はＤＤＡ−ＣＡ単属の含有率の低い殺生物剤溶液で注入処理した木材、前記比較例５，６で得たＤＤＡＣ又はＤＤＡ−ＣＡとナトリウムピリチオンとの含有率の極端に低い殺生物剤溶液で注入処理した木材、及び、比較例７で得た無処理材は、いずれも、ＪＩＳ  Ｋ  １５７１に規定されている性能基準値である質量減少率３％以下を満足していないことからみると、本発明の殺生物剤が顕著な効果を奏しているものであることがわかる。
【００３８】
（実施例６）
ＤＤＡＣ１．６重量％、ナトリウムピリチオン１０重量％、界面活性剤１０重量％及び水７８．４重量％を含有する殺生物剤溶液とした。
【００３９】
（実施例７）
ＤＤＡ−ＣＡ１．６重量％、ナトリウムピリチオン１０重量％、界面活性剤１０重量％及び水７８．４重量％を含有する殺生物剤溶液とした。
【００４０】
（実施例８）
ＤＤＡＣ１２．５重量％、ナトリウムピリチオン４．５重量％、界面活性剤１０重量％及び水７３重量％を含有する殺生物剤溶液とした。
【００４１】
（実施例９）
ＤＤＡ−ＣＡ１２．５重量％、ナトリウムピリチオン４．５重量％、界面活性剤１０重量％及び水７３重量％を含有する殺生物剤溶液とした。
【００４２】
（実施例１０）
ＤＤＡＣ２０重量％、ナトリウムピリチオン０．５重量％、界面活性剤２重量％及び水７７．５重量％を含有する殺生物剤溶液とした。
【００４３】
（比較例８）
ＤＤＡＣ２０重量％及び水８０重量％を含有する殺生物剤溶液とした。
【００４４】
（比較例９）
ＤＤＡ−ＣＡ２０重量％及び水８０重量％を含有する殺生物剤溶液とした。
【００４５】
（比較例１０）
ＤＤＡＣ１．６重量％及び水９８．４重量％を含有する殺生物剤溶液とした。
【００４６】
（比較例１１）
ナトリウムピリチオン１０重量％及び水９０重量％を含有する殺生物剤溶液とした。
【００４７】
（比較例１２）
ＤＤＡＣ１重量％、ナトリウムピリチオン１０重量％、界面活性剤１０重量％及び水７９重量％を含有する殺生物剤溶液とした。
【００４８】
（比較例１３）
ＤＤＡＣ２０重量％、ナトリウムピリチオン０．３重量％、界面活性剤２重量％及び水７７．７重量％を含有する殺生物剤溶液とした。
【００４９】
（比較例１４）
（無処理材）
【００５０】
以上、実施例６〜１０及び比較例８〜１３で得た殺生物剤溶液で表面処理した木材、並びに、比較例１４で得た無処理材の防腐防蟻性能試験を行った。これらの試験は、ＪＩＳ  Ｋ  １５７１に規定された表面処理用防腐防蟻性能試験の室内試験によって行った。
【００５１】
前記ＪＩＳ  Ｋ  １５７１に規定された表面処理用防腐防蟻性能試験の室内試験によって得られた前記防腐性能試験結果及び防蟻性能試験結果は、それぞれ、次の表３及び表４に示される。
【００５２】
【表３】
2011184419.tif 000004
【００５３】
【表４】
2011184419.tif 000005
【００５４】
表３，４からみると、前記実施例６〜１０で得たＤＤＡＣ又はＤＤＡ−ＣＡとナトリウムピリチオンとの含有率の低い殺生物剤溶液で表面処理した木材は、いずれも、ＪＩＳ  Ｋ  １５７１に規定されている性能基準値である質量減少率３％以下を満足しているが、比較例８〜１１で得たＤＤＡＣ又はＤＤＡ−ＣＡ単属の含有率の低い殺生物剤溶液で表面処理した木材、前記比較例１２，１３で得たＤＤＡＣ又はＤＤＡ−ＣＡとナトリウムピリチオンとの含有率の極端に低い殺生物剤溶液で表面処理した木材、及び、無処理材は、いずれも、ＪＩＳ  Ｋ  １５７１に規定されている性能基準値である質量減少率３％以下を満足していないことからみると、本発明の殺生物剤が顕著な効果を奏しているものであることがわかる。